(57)【要約】[課題]屈折率が高く、透明性および耐熱性に優れた硬化物を与えることができ、ハンドリング性にも優れた（メタ）アクリレート化合物、該（メタ）アクリレート化合物を含有する硬化性組成物およびその硬化物を提供する。[解決手段]下記式（１）で表されることを特徴とする（メタ）アクリレート化合物。2011102258.tif 000018（式（１）中、Ｒ1およびＲ2はそれぞれ独立に水素原子またはメチル基であり、Ｘは芳香環を含む炭素数が６〜３０の有機基であり、ａは１〜３の整数であり、ｂは０〜３の整数である。）
2011102258.tif 000002
【特許請求の範囲】
【請求項１】
下記式（１）で表されることを特徴とする（メタ）アクリレート化合物。
【化１】
2011102258.tif 000014
（式（１）中、Ｒ1およびＲ2はそれぞれ独立に水素原子またはメチル基であり、Ｘは芳香環を含む炭素数が６〜３０の有機基であり、ａは１〜３の整数であり、ｂは０〜３の整数である。）
【請求項２】
前記Ｘが下記式（ａ）〜（ｈ）で表される有機基のいずれかであることを特徴とする請求項１に記載の（メタ）アクリレート化合物。
【化２】
2011102258.tif 000015
（なお、（ａ）〜（ｈ）で表される有機基中、波線を付した箇所は、上記式（１）で表される化合物におけるＸの結合手を表す。）
【請求項３】
下記式（２）で表されることを特徴とする請求項１に記載の（メタ）アクリレート化合物。
【化３】
2011102258.tif 000016
（式（２）中、Ｒ1およびＲ2はそれぞれ独立に水素原子またはメチル基であり、ａは１〜３の整数であり、ｂは０〜３の整数である。）
【請求項４】
前記式（２）中、ナフチル基がα位で結合していることを特徴とする請求項３に記載の（メタ）アクリレート化合物。
【請求項５】
前記式（２）中、ａが２または３であることを特徴とする請求項３または４に記載の（メタ）アクリレート化合物。
【請求項６】
前記式（２）中、ｂが０または１であることを特徴とする請求項３〜５のいずれかに記載の（メタ）アクリレート化合物。
【請求項７】
前記式（２）中、Ｒ1が水素原子であり、Ｒ2がメチル基であることを特徴とする請求項３〜６のいずれかに記載の（メタ）アクリレート化合物。
【請求項８】
下記式（６）で表されることを特徴とする請求項１に記載の（メタ）アクリレート化合物。
【化４】
2011102258.tif 000017
【請求項９】
請求項１〜８のいずれかに記載の（メタ）アクリレート化合物および重合開始剤を含有することを特徴とする硬化性組成物。
【請求項１０】
請求項９に記載の硬化性組成物を硬化して得られる硬化物。
【請求項１１】
屈折率が１．５５以上１．６５以下であることを特徴とする請求項１０に記載の硬化物。
【請求項１２】
ガラス転移温度が１００℃以上３００℃以下であることを特徴とする請求項１０または１１に記載の硬化物。
【請求項１３】
請求項９に記載の硬化性組成物を硬化して得られるコーティング材料。
【請求項１４】
請求項９に記載の硬化性組成物を硬化して得られる光学材料。
【請求項１５】
請求項９に記載の硬化性組成物を硬化して得られるレンズ。
【発明の詳細な説明】
【技術分野】
【０００１】
本発明は、透明性素材および光学材料の製造原料に好適な（メタ）アクリレート化合物、該（メタ）アクリレート化合物を含有する硬化性組成物、ならびに該硬化性組成物を硬化してなる硬化物に関する。
【背景技術】
【０００２】
近年、光学機器、光通信およびディスプレイなどの光産業の進展と共に、光学性能の優れた素材が要望されている。例えば、光学レンズ、光ディスク基板、液晶表示素子用プラスチック基板、カラーフィルター用基板、有機ＥＬ表示素子用プラスチック基板、太陽電池基板、タッチパネル、光学素子、光導波路およびＬＥＤ封止材などが挙げられ、特に光学レンズ、光学素子および光導波路材料への要望が強い。【０００３】
一般に、液晶表示素子用基板、カラーフィルター用基板、有機ＥＬ表示素子用基板、太陽電池基板およびタッチパネルなどとしては、無機ガラスが多く用いられている。しかし、ガラス板は割れやすい、曲げられない、比重が大きく軽量化に不向きであるなどの問題から、近年、ガラス板の代わりにプラスチック素材を用いる試みが数多く行われるようになってきた。【０００４】
光学レンズ、光学素子、光導波路およびＬＥＤ封止材としては、近年、リフロー耐性を有するなどの耐熱性に優れたプラスチック材料が要望されてきている。しかし、耐熱性に優れていても、屈折率の低いプラスチック材料だとコバ厚または中央部が厚くなり、プラスチックの特徴である軽量性が損なわれてしまう。そのため、耐熱性に加え、より屈折率が高いプラスチック材料が望まれている。【０００５】
特開平１０−７７３２１号公報（特許文献１）には、非晶質熱可塑性樹脂および活性エネルギー線により硬化可能なビス（メタ）アクリレートよりなる樹脂組成物を、活性エネルギー線により硬化させてなる部材が、ガラス基板に代えて光学レンズ、光ディスク基板およびプラスチック液晶基板などに好適に利用できることが記載されている。しかし、非晶質熱可塑性樹脂の屈折率とビス（メタ）アクリレートを活性エネルギー線により硬化した樹脂の屈折率との差により透明性が低下する懸念がある。【０００６】
特開平４−３２５５０８号公報（特許文献２）には、フルオレン骨格を導入することでプラスチックレンズ材料の屈折率および耐熱性が向上することが記載されている。しかし、フルオレン骨格を含有する化合物は非常に粘度が高く、ハンドリング性に劣り、求められている低粘度化を満足できていない。【０００７】
特開２００５−２７２７７３号公報（特許文献３）には、ビフェニル骨格を有する化合物を含む硬化性組成物を硬化させて得られる硬化物が記載され、該組成物が低粘度であり、高屈折率の硬化物が得られることが記載されている。しかし、耐熱性に関する記載はなく、該組成物の成分であるビフェニル骨格を有する化合物は単官能モノマーであることから耐熱性に課題が残されている。
【先行技術文献】
【特許文献】
【０００８】
【特許文献１】特開平１０−７７３２１号公報
【特許文献２】特開平４−３２５５０８号公報
【特許文献３】特開２００５−２７２７７３号公報
【発明の概要】
【発明が解決しようとする課題】
【０００９】
本発明は、高屈折率であり、透明性および耐熱性に優れた硬化物を与えることができる（メタ）アクリレート化合物を提供すること、該（メタ）アクリレート化合物を含む硬化性組成物、および該硬化性組成物を硬化して得られる硬化物を提供することを課題とする。
【課題を解決するための手段】
【００１０】
本発明者らは鋭意検討した結果、特定の構造を有する（メタ）アクリレート化合物、およびこれを含有する硬化性組成物が上記の課題を解決できることを見出し、本発明を完成させるに至った。【００１１】
すなわち、本発明には以下の事項が含まれる。【００１２】
［１］下記式（１）で表されることを特徴とする（メタ）アクリレート化合物。【００１３】
【化１】
2011102258.tif 000003
【００１４】
（式（１）中、Ｒ1およびＲ2はそれぞれ独立に水素原子またはメチル基であり、Ｘは芳香環を含む炭素数が６〜３０の有機基であり、ａは１〜３の整数であり、ｂは０〜３の整数である。）
［２］前記Ｘが下記式（ａ）〜（ｈ）で表される有機基のいずれかであることを特徴とする［１］に記載の（メタ）アクリレート化合物。【００１５】
【化２】
2011102258.tif 000004
【００１６】
（なお、（ａ）〜（ｈ）に示す有機基中、波線を付した箇所は、式（１）に示す化合物におけるＸの結合手を表す。）
［３］下記式（２）で表されることを特徴とする［１］または［２］に記載の（メタ）アクリレート化合物（１）。【００１７】
【化３】
2011102258.tif 000005
【００１８】
（式（２）中、Ｒ1およびＲ2はそれぞれ独立に水素原子またはメチル基であり、ａは１〜３の整数であり、ｂは０〜３の整数である。）
［４］前記式（２）中、ナフチル基がα位で結合していることを特徴とする［３］に記載の（メタ）アクリレート化合物。【００１９】
［５］前記式（２）中、ａが２または３であることを特徴とする［３］または［４］に記載の（メタ）アクリレート化合物。【００２０】
［６］前記式（２）中、ｂが０または１であることを特徴とする［３］〜［５］のいずれかに記載の（メタ）アクリレート化合物。【００２１】
［７］前記式（２）中、Ｒ1が水素原子であり、Ｒ2がメチル基であることを特徴とする［３］〜［６］のいずれかに記載の（メタ）アクリレート化合物。【００２２】
［８］下記式（６）で表されることを特徴とする［１］に記載の（メタ）アクリレート化合物。【００２３】
【化４】
2011102258.tif 000006
【００２４】
［９］［１］〜［８］のいずれかに記載の（メタ）アクリレート化合物および重合開始剤を含有することを特徴とする硬化性組成物。【００２５】
［１０］［９］に記載の硬化性組成物を硬化して得られる硬化物。【００２６】
［１１］屈折率が１．５５以上１．６５以下であることを特徴とする［１０］に記載の硬化物。【００２７】
［１２］ガラス転移温度が１００℃以上３００℃以下であることを特徴とする［１０］または［１１］に記載の硬化物。【００２８】
［１３］［９］に記載の硬化性組成物を硬化して得られるコーティング材料。【００２９】
［１４］［９］に記載の硬化性組成物を硬化して得られる光学材料。【００３０】
［１５］［９］に記載の硬化性組成物を硬化して得られるレンズ。
【発明の効果】
【００３１】
本発明によれば、高屈折率であり、透明性および耐熱性に優れた硬化物を与えることができる（メタ）アクリレート化合物が提供され、さらに該（メタ）アクリレート化合物を含有する硬化性組成物およびその硬化物を提供することができる。【００３２】
本発明の（メタ）アクリレート化合物は、光学レンズ、光学ディスク基板、液晶表示素子用プラスチック基板、カラーフィルター用基板、有機ＥＬ表示素子用プラスチック基板、太陽電池基板、タッチパネル、光学素子、光導波路およびＬＥＤ封止材などの用途に好適に用いられる。
【図面の簡単な説明】
【００３３】
【図１】図１は実施例１で合成した、（メタ）アクリレート化合物（６）の1Ｈ−ＮＭＲチャートを示す図である。
【発明を実施するための形態】
【００３４】
以下、本発明の（メタ）アクリレート化合物（以下「（メタ）アクリレート化合物（１）」ともいう。）、硬化性組成物および硬化物について詳細に説明する。
【００３５】
〔（メタ）アクリレート化合物（１）〕
本発明の（メタ）アクリレート化合物（１）は、下記式（１）に表されるように、分子中にエチレン性不飽和結合を１〜３個有する化合物である。なお、本明細書において、（メタ）アクリレート化合物の（メタ）アクリレートとは、アクリレートおよび／またはメタクリレートを意味する。
【００３６】
【化５】
2011102258.tif 000007
【００３７】
上記式（１）中、Ｒ1およびＲ2はそれぞれ独立に水素原子またはメチル基であるが、Ｒ1は硬化性の点で水素原子であることが好ましく、Ｒ2は耐熱性および鉛筆硬度を向上させるという点でメチル基であることが好ましい。
【００３８】
ａは１〜３の整数であるが、耐熱性、鉛筆硬度および屈折率の向上および原料の入手容易性の観点から２または３であることが好ましく、３であることがより好ましい。
【００３９】
ｂは０〜３の整数であるが、耐熱性および鉛筆硬度の向上および原料の入手容易性の観点から０または１であることが好ましく、０であることがより好ましい。
【００４０】
Ｘは芳香環を含む炭素数６〜３０の有機基であるが、屈折率の向上および低粘度化の観点から、炭素数７〜２４であることが好ましく、炭素数７〜１９であることがより好ましく、炭素数７〜１５であることが特に好ましい。
【００４１】
Ｘの具体例としては、以下の（ａ）〜（ｈ）で表される有機基が挙げられる。なお、（ａ）〜（ｈ）で表される有機基中、波線を付した箇所は、（メタ）アクリレート化合物（１）におけるＸの結合手を表す。
【００４２】
【化６】
2011102258.tif 000008
【００４３】
上記具体例の中では、屈折率、粘度および原料の入手容易性の観点から（ｃ）のナフトイル骨格を有するものが特に好ましい。
【００４４】
上記（メタ）アクリレート化合物（１）は、下記式（２）で表されることが特に好ましい。なお、下記式（２）で表される化合物を以下「（メタ）アクリレート化合物（２）」ともいう。
【００４５】
【化７】
2011102258.tif 000009
【００４６】
上記式（２）中、Ｒ1、Ｒ2、ａおよびｂは（メタ）アクリレート化合物（１）のＲ1、Ｒ2、ａおよびｂとして挙げたものと同様である。
【００４７】
上記（メタ）アクリレート化合物（２）は、原料のハンドリング性の観点から、α位で結合するナフタレン構造を含むことが好ましく、下記式（６）で表される化合物（以下「（メタ）アクリレート化合物（６）」ともいう。）であることが最も好ましい。
【００４８】
【化８】
2011102258.tif 000010
【００４９】
上記（メタ）アクリレート化合物（１）の２５℃での粘度は、１０〜２０，０００ｍＰａ・ｓ、好ましくは５０〜１８，０００ｍＰａ・ｓ、より好ましくは１００〜１５，０００ｍＰａ・ｓである。上記粘度が１０ｍＰａ・ｓよりも低い場合、または２０，０００ｍＰａ・ｓよりも高い場合、ハンドリング性が悪くなり、作業性が劣り、使用しにくくなる場合がある。なお、上記粘度の測定に用いる装置および条件は、後述する実施例に記載するように、Ｂ型粘度計ＤＶ−III  ＵＬＴＲＡ（ＢＲＯＯＫＦＩＥＬＤ社製）、ローターＮｏ．４２、回転数１〜７ｒｐｍである。
【００５０】
［（メタ）アクリレート化合物（１）の製造方法］
上記（メタ）アクリレート化合物（１）の製造方法としては、下記式（３）で表される化合物（以下「（メタ）アクリレート化合物（３）」ともいう。）と、上記式（１）中のＸと同じ有機基を有し、かつ脱離能を有する置換基（以下「置換基Ｙ」ともいう。）を有する化合物（以下「化合物（４）」ともいう。）とを反応させる方法、ならびに（メタ）アクリレート化合物（３）と、式（１）中のＸと同じ有機基を有し、末端がカルボン酸である化合物（以下、「化合物（５）」ともいう。）とを反応させる方法などが挙げられる。
【００５１】
なお、上記方法は本発明の（メタ）アクリレート化合物（１）の製造方法の一例を示すものであり、上記方法に限らず、種々の公知の方法を使って製造することができる。
【００５２】
【化９】
2011102258.tif 000011
【００５３】
上記式（３）中、Ｒ1およびＲ2はそれぞれ独立に水素原子またはメチル基であり、ａは１〜３の整数であり、ｂは０〜３の整数である。
【００５４】
上記（メタ）アクリレート化合物（３）としては、例えば、ペンタエリスリトールトリ（メタ）アクリレート、ペンタエリスリトールジ（メタ）アクリレート、エチレンオキシド変性ペンタエリスリトールトリ（メタ）アクリレート、エチレンオキシド変性ペンタエリスリトールジ（メタ）アクリレート、プロピレンオキシド変性ペンタエリスリトールトリ（メタ）アクリレートおよびプロピレンオキシド変性ペンタエリスリトールジ（メタ）アクリレートなどが挙げられる。
【００５５】
化合物（４）中、置換基Ｙとしては、水酸基と反応し、脱離能を有する置換基が挙げられ、例えば、ハロゲン原子およびアルコキシ基が挙げられる。このうち、反応性および入手容易性の観点から、塩素原子、臭素原子、メトキシ基およびエトキシ基が特に好ましい。
【００５６】
上記化合物（４）としては、例えば、ベンジルクロリド、ベンジルブロミド、ベンジルクロロメチルエーテル、ベンジルクロロメチルスルフィド、４−ベンジルオキシフェニルアセチルクロリド、ベンゾイルクロリド、ベンゾイルブロミド、２−ベンゾイル安息香酸メチル、ベンゾイルフルオリド、ベンゾイルギ酸メチル、ベンゾイルギ酸エチル、３−ベンゾイルプロピオン酸メチル、ビフェニルクロリド、４，４'−ビフェニルジカルボニルクロリド、４，４'−ビフェニルジカルボン酸ジメチル、４，４'−ビフェニルジカルボン酸ジエチル、４−フェニルベンゾイルクロリド、４−フェニルベンジルブロミド、１−ナフトイルクロリド、２−ナフトイルクロリド、２−アントラセンカルボン酸、９−アントラセンカルボン酸、１，８−アントラセンジカルボン酸ジメチル、アントラキノン−２−カルボニルクロリド、９−フルオレン酢酸、９−フルオレンカルボン酸、９−フルオレノン−２−カルボン酸、クロロギ酸−９−フルオレニルメチル、２，２'，４'−トリクロロアセトフェノン、２，３'，４'−トリクロロアセトフェノン、２，４，６−トリクロロベンゾイルクロリド、トリフェニル酢酸、トリフェニルメチルクロリド、トリフェニルメチルブロミド、ジフェニル酢酸メチルおよびジフェニルアセチルクロリドなどが挙げられる。
【００５７】
上記（メタ）アクリレート化合物（３）と上記化合物（４）とを反応させる際のモル比は、（メタ）アクリレート化合物（３）中の水酸基のモル数：化合物（４）中の脱離基のモル数＝１：１〜１：１．２であることが好ましい。
【００５８】
上記（メタ）アクリレート化合物（３）と、上記化合物（４）とを反応させる際には、塩基を使用することが好ましい。塩基を使用することにより、反応を著しく速めることができる。
【００５９】
塩基としては、例えば、トリエチルアミン、１，４−ジアザビシクロ［２．２．２］オクタン、２，６，７−トリメチル−１，４−ジアザビシクロ［２．２．２］オクタン、ｔ−ブトキシカリウム、水酸化ナトリウムおよびイオン交換樹脂などが挙げられる。これらの塩基は１種単独で用いてもよく、２種以上を組み合わせて用いてもよい。塩基の添加量は、（メタ）アクリレート化合物（３）中の水酸基１個に対して１．０〜２．０当量が好ましく、１．０〜１．５当量がより好ましい。添加量が１．０当量未満では反応性が低下する場合がある。一方、添加量が２．０当量を超えると反応時に副反応が起きる可能性がある。
【００６０】
上記（メタ）アクリレート化合物（３）と化合物（４）との反応における反応温度は、好ましくは−１０〜１００℃、より好ましくは０〜８０℃、特に好ましくは１０〜４０℃である。
【００６１】
上記（メタ）アクリレート化合物（３）と化合物（４）との反応において用いられる溶媒としては、例えば、テトラヒドロフランおよびジオキサンなどの環状エーテル類；Ｎ，Ｎ−ジメチルホルムアミドなどのアミド類；トルエンおよびキシレンなどの芳香族炭化水素類；塩化メチレンおよびクロロホルムなどのハロゲン化炭化水素類；アセトニトリルなどが挙げられる。これらのうち、テトラヒドロフラン、トルエンおよびジクロロメタンが好ましい。
【００６２】
上述した反応条件で反応を行うことで副反応が抑えられ、良好な収率および純度で（メタ）アクリレート化合物（１）が得られる。また、室温付近で反応を行うことで（メタ）アクリレート化合物（１）同士の重合の可能性が低減される。
【００６３】
上記（メタ）アクリレート化合物（１）は、（メタ）アクリレート化合物（３）と、化合物（５）とを反応させて製造することもできる。
【００６４】
化合物（５）としては、例えば、安息香酸、１−ナフトエ酸、２−ナフトエ酸、４−フェニル安息香酸、２−フェニル安息香酸、１−アントラセンカルボン酸、２−アントラセンカルボン酸、９−アントラセンカルボン酸および９−フルオレンカルボン酸などが挙げられる。これらのうち、１−ナフトエ酸および４−フェニル安息香酸が好ましい。
【００６５】
上記（メタ）アクリレート化合物（３）と化合物（５）とを反応させる際のモル比は、（メタ）アクリレート化合物（３）中の水酸基のモル数：化合物（５）中のカルボン酸のモル数＝１：１〜１：１．２であることが好ましい。
【００６６】
上記（メタ）アクリレート化合物（３）と上記化合物（５）とを反応させる際には、縮合剤を用いることが好ましい。縮合剤を用いることによりカルボン酸が活性化され、反応を著しく速めることができる。
【００６７】
縮合剤としては、例えば、Ｎ，Ｎ'−ジシクロヘキシルカルボジイミド、１−エチル−３−（３−ジメチルアミノプロピル）カルボジイミド、１，１'−カルボニルジイミダゾール、２−クロロ−１−メチルピリジニウムヨウ素、メチル・３−メチル−２−フルオロピリジニウム・トシレート、メタンスルホニルオキシベンゾトリアゾールおよび１−プロピルホスホン酸環状無水物などが挙げられる。これらのうち１−エチル−３−（３−ジメチルアミノプロピル）カルボジイミドが好ましい。上記縮合剤は１種単独で用いてもよく、２種以上を組み合わせて用いてもよい。
【００６８】
縮合剤の添加量は、化合物（５）中のカルボン酸１個に対して１．０〜２．０当量が好ましく、１．０〜１．５当量がより好ましい。添加量が１．０当量未満では反応性が低下する場合がある。一方、添加量が２．０当量を超えると反応時に副反応が起きたり後処理が煩雑になったりする可能性がある。
【００６９】
上記（メタ）アクリレート化合物（３）と上記化合物（５）とを反応させる際に、触媒として三級アミンを加えることができる。三級アミンを用いることで反応を著しく速めることができる。三級アミンとしては、例えば、ピリジン、Ｎ，Ｎ−ジメチル−４−アミノピリジン、トリエチルアミン、Ｎ，Ｎ−ジイソプロピルエチルアミンおよびＮ，Ｎ−ジエチルアニリンなどが挙げられる。これらのうち、Ｎ，Ｎ−ジメチル−４−アミノピリジンが好ましい。
【００７０】
上記（メタ）アクリレート化合物（３）と化合物（５）との反応における反応温度は、好ましくは−１０〜８０℃、より好ましくは０〜６０℃、さらに好ましくは１０〜４０℃である。
【００７１】
上記（メタ）アクリレート化合物（３）と化合物（５）との反応において用いられる溶媒としては、例えば、テトラヒドロフランおよびジオキサンなどの環状エーテル類；Ｎ，Ｎ−ジメチルホルムアミドなどのアミド類；トルエンおよびキシレンなどの芳香族炭化水素類；塩化メチレンおよびクロロホルムなどのハロゲン化炭化水素類；ならびにアセトニトリルなどが挙げられる。これらのうち、テトラヒドロフラン、トルエンおよびジクロロメタンが好ましい。
【００７２】
上述した反応条件にて反応を行うことで副反応が抑えられ、良好な収率および純度で（メタ）アクリレート化合物（１）が得られる。また、室温付近で反応を行うことで（メタ）アクリレート化合物（１）同士の重合の可能性が低減される。
【００７３】
〔硬化性組成物〕
本発明の硬化性組成物は、上記（メタ）アクリレート化合物（１）および重合開始剤を含有する。
【００７４】
上記重合開始剤としては光重合開始剤および熱重合開始剤が用いられる。光重合開始剤を用いる場合、硬化性組成物に紫外線または可視光線などの活性エネルギー線を照射することで、硬化性組成物中の（メタ）アクリレート化合物（１）が重合反応を起こし、硬化物を得ることができる。熱重合開始剤を使用する場合は、加熱することで（メタ）アクリレート化合物（１）が重合反応を起こし硬化物を得ることができる。このうち、耐熱性の低い基材にも使用可能という観点から光重合開始剤が好ましい。
【００７５】
光重合開始剤としては、１−ヒドロキシシクロヘキシルフェニルケトン、２，２'−ジメトキシ−２−フェニルアセトフェノン、キサントン、フルオレン、フルオレノン、ベンズアルデヒド、アントラキノン、トリフェニルアミン、カルバゾール、３−メチルアセトフェノン、４−クロロベンゾフェノン、４，４'−ジメトキシベンゾフェノン、４，４'−ジアミノベンゾフェノン、ミヒラーケトン、ベンゾイルプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、フェニルグリオキシリックアシッドメチルエステル、チオキサントン、ジエチルチオキサントン、２−イソプロピルチオキサントン、２−クロロチオキサントン、２−メチル−１−［４−（メチルチオ）フェニル］−２−モルフォリノプロパン−１−オン、２，４，６−トリメチルベンゾイルジフェニルフォスフィンオキサイド、エチル（２，４，６−トリメチルベンゾイル）フェニルホスフィネート、２−ベンジル−２−ジメチルアミノ−１−（４−モルフォリノフェニル）ブタン−１−オンおよび１−［４−（２−ヒドロキシエトキシ）−フェニル］−２−ヒドロキシ−２−メチルプロパン−１−オンなどが挙げられる。これらの光重合開始剤は１種単独で用いてもよく、２種以上を併用してもよい。
【００７６】
熱重合開始剤としては、アゾ化合物および有機過酸化物などが挙げられる。アゾ化合物としては、２，２'−アゾビス（イソブチロニトリル）、２，２'−アゾビス（２，４−ジメチルバレロニトリル）、２，２'−アゾビス（イソ酪酸）ジメチル、４，４'−アゾビス（４−シアノ吉草酸）、２，２'−アゾビス（２−アミジノプロパン）２塩酸塩および２，２'−アゾビス｛２−メチル−Ｎ−［２−（１−ヒドロキシブチル）］−プロピオンアミド｝などが挙げられる。有機過酸化物としては、ベンゾイルパーオキサイド、ラウロイルパーオキサイド、ｔ−ブチルパーオキシ−２−エチルヘキサノエート、ｔ−ブチルパーオキシネオデカノエートおよび１，１，３，３−テトラメチルブチルパーオキシ−２−エチルヘキサノエートなどが挙げられる。これらの熱重合開始剤は１種を単独で用いてもよく、２種以上を併用してもよい。
【００７７】
重合開始剤の使用量は、特に限定されないが、（メタ）アクリレート化合物（１）および任意成分である後述するラジカル反応性成分との合計量１００質量部に対して、０．１〜５質量部、好ましくは０．５〜３質量部、より好ましくは０．５〜１質量部である。重合開始剤の使用量が上記の範囲内にあると、（メタ）アクリレート化合物（１）の重合速度が速くなり、また、硬化性組成物が酸素などによる重合阻害を受けることもない。さらに、得られる硬化膜について高い強度および耐熱性を達成することができ、着色も起こりにくい。
【００７８】
上記硬化性組成物には、必要に応じてその他の成分が含まれていてもよい。その他の成分としては、重合禁止剤、ウレタンオリゴマーおよび反応性モノマーなどのラジカル反応性成分ならびに溶剤などが挙げられる。
【００７９】
重合禁止剤は、硬化性組成物の保存中に含有成分が重合反応を起こすのを防止するために用いられる。重合禁止剤としては、例えば、ハイドロキノン、ハイドロキノンモノメチルエーテル、ベンゾキノン、ｐ−ｔ−ブチルカテコールおよび２，６−ジ−ｔ−ブチル−４−メチルフェノールなどが挙げられる。
【００８０】
重合禁止剤は、（メタ）アクリレート化合物（１）および任意成分である後述するラジカル反応性成分との合計量１００質量部に対して０．１質量部以下の量で含まれていてもよい。
【００８１】
ラジカル反応性成分は、得られる硬化物の特性、例えば、硬度、弾性および密着性などの機械特性、透明性などの光学特性、および反応性を調整するために用いられる。ラジカル反応性成分としては、ウレタンオリゴマーおよび反応性モノマーなどが挙げられる。
【００８２】
ウレタンオリゴマーとは、ウレタン結合とエチレン性不飽和結合とを有するオリゴマーであり、イソシアネート基と水酸基とを反応させて得られるウレタンモノマーが、２〜２０個結合した比較的分子量の低い重合体のことである。ウレタンオリゴマーとしては、例えば、荒川化学工業（株）製、商品名ビームセット１０２、５０２Ｈ、５０５Ａ−６、５１０、５５０Ｂ、５５１Ｂ、５７５、５７５ＣＢ、ＥＭ−９０、ＥＭ９２；サンノプコ（株）製、商品名フォトマー６００８、６２１０；新中村化学工業（株）製、商品名ＮＫオリゴＵ−２ＰＰＡ、Ｕ−４ＨＡ、Ｕ−６ＨＡ、Ｕ−１５ＨＡ、ＵＡ−３２Ｐ、Ｕ−３２４Ａ、Ｕ−４Ｈ、Ｕ−６Ｈ、ＵＡ−１６０ＴＭ、ＵＡ−１２２Ｐ、ＵＡ−２２３５ＰＥ、ＵＡ−３４０Ｐ、ＵＡ−５２０１、ＵＡ−５１２；東亞合成（株）製、商品名アロニックスＭ−１１００、Ｍ−１２００、Ｍ−１２１０、Ｍ−１３１０、Ｍ−１６００、Ｍ−１９６０、Ｍ−５７００、アロンオキセタンＯＸＴ−１０１；共栄社化学（株）製、商品名ＡＨ−６００、ＡＴ６０６、ＵＡ−３０６Ｈ、ＵＦ−８００１；日本化薬（株）製、商品名カヤラッドＵＸ−２２０１、ＵＸ−２３０１、ＵＸ−３２０４、ＵＸ−３３０１、ＵＸ−４１０１、ＵＸ−６１０１、ＵＸ−７１０１；日本合成化学工業（株）製、商品名、紫光ＵＶ−１７００Ｂ、ＵＶ−３０００Ｂ、ＵＶ−６１００Ｂ、ＵＶ−６３００Ｂ、ＵＶ−７０００、ＵＶ−７６００Ｂ、ＵＶ−７６０５Ｂ、ＵＶ−２０１０Ｂ、ＵＶ−６６３０Ｂ、ＵＶ−７５１０Ｂ、ＵＶ−７４６１ＴＥ、ＵＶ−３３１０Ｂ、ＵＶ−６６４０Ｂ；根上工業（株）製、商品名アートレジンＵＮ−１２５５、ＵＮ−５２００、ＵＮ−７７００、ＵＮ−３３３、ＵＮ−９０５、ＨＤＰ−４Ｔ、ＨＭＰ−２、ＵＮ−９０１Ｔ、ＵＮ−３３２０ＨＡ、ＵＮ−３３２０ＨＢ、ＵＮ−３３２０ＨＣ、ＵＮ−３３２０ＨＳ、Ｈ−６１、ＨＤＰ−Ｍ２０、ＵＮ−５５００、ＵＮ−５５０７；ダイセルユーシービー（株）製、商品名Ｅｂｅｃｒｙｌ６７００、２０４、２０５、２２０、２５４、１２５９、１２９０Ｋ、１７４８、２００２、２２２０、４８３３、４８４２、４８６６、５１２９、６６０２、８３０１などが挙げられる。これらは単独でも２種類以上を混合しても用いられる。
【００８３】
反応性モノマーは反応性希釈剤ともいい、エチレン性不飽和結合を有するモノマーである。エチレン性不飽和結合を有するモノマーとしては、単官能性モノマーでも多官能性モノマーでもよく、具体的にはエチレン性不飽和芳香族化合物、カルボキシル基含有不飽和化合物、単官能（メタ）アクリレート、ジ（メタ）アクリレート、多官能（メタ）アクリレート、エポキシポリ（メタ）アクリレート、ウレタンポリ（メタ）アクリレートおよびポリエステルポリ（メタ）アクリレートなどが挙げられる。
【００８４】
エチレン性不飽和芳香族化合物としては、例えば、ジイソプロペニルベンゼン、スチレン、α−メチルスチレン、ｏ−メチルスチレン、ｍ−メチルスチレン、ｐ−メチルスチレン、ｐ−ｔ−ブチルスチレン、ｏ−クロロスチレン、ｍ−クロロスチレン、ｐ−クロロスチレン、１，１−ジフェニルエチレン、ｐ−メトキシスチレン、Ｎ，Ｎ−ジメチル−ｐ−アミノスチレン、Ｎ，Ｎ−ジエチル−ｐ−アミノスチレン、エチレン性不飽和ピリジンおよびエチレン性不飽和イミダゾールなどが挙げられる。
【００８５】
カルボキシル基含有不飽和化合物としては、例えば、（メタ）アクリル酸、クロトン酸、マレイン酸、フマル酸およびイタコン酸などが挙げられる。
【００８６】
単官能（メタ）アクリレートとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレートおよびイソステアリル（メタ）アクリレートなどのアルキル（メタ）アクリレート類；トリフルオロエチル（メタ）アクリレート、テトラフルオロプロピル（メタ）アクリレート、ヘキサフルオロイソプロピル（メタ）アクリレート、オクタフルオロペンチル（メタ）アクリレートおよびヘプタデカフルオロデシル（メタ）アクリレートなどのフルオロアルキル（メタ）アクリレート類；ヒドロキシエチル（メタ）アクリレート、ヒドロキシプロピル（メタ）アクリレートおよびヒドロキシブチル（メタ）アクリレートなどのヒドロキシアルキル（メタ）アクリレート類；フェノキシエチル（メタ）アクリレートおよび２−ヒドロキシ−３−フェノキシプロピル（メタ）アクリレートなどのフェノキシアルキル（メタ）アクリレート類；メトキシエチル（メタ）アクリレート、エトキシエチル（メタ）アクリレート、プロポキシエチル（メタ）アクリレート、ブトキシエチル（メタ）アクリレートおよびメトキシブチル（メタ）アクリレートなどのアルコキシアルキル（メタ）アクリレート類；ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレートおよびノニルフェノキシポリエチレングリコール（メタ）アクリレートなどのポリエチレングリコール（メタ）アクリレート類；ポリプロピレングリコールモノ（メタ）アクリレート、メトキシポリプロピレングリコール（メタ）アクリレート、エトキシポリプロピレングリコール（メタ）アクリレートおよびノニルフェノキシポリプロピレングリコール（メタ）アクリレートなどのポリプロピレングリコール（メタ）アクリレート類；シクロヘキシル（メタ）アクリレート、４−ブチルシクロヘキシル（メタ）アクリレート、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレートおよびトリシクロデカニル（メタ）アクリレートなどのシクロアルキル（メタ）アクリレート類；ベンジル（メタ）アクリレートおよびテトラヒドロフルフリル（メタ）アクリレートなどが挙げられる。
【００８７】
ジ（メタ）アクリレートとしては、例えば、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ネオペンチルグリコールジ（メタ）アクリレート、１，３−プロパンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、ヒドロキシピバリン酸エステルネオペンチルグリコールジ（メタ）アクリレート、ビスフェノールＡジ（メタ）アクリレート、２，２−ビス（４−（メタ）アクリロイルオキシエトキシフェニル）プロパン、２，２−ビス（４−（メタ）アクリロイルオキシジエトキシフェニル）プロパン、トリメチロールプロパンジ（メタ）アクリレート、トリシクロデカンジメタノールジアクリレートおよびビス（２−（メタ）アクリロイルオキシエチル）ヒドロキシエチル−イソシアヌレートなどが挙げられる。
【００８８】
多官能（メタ）アクリレートとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリオキシエチル（メタ）アクリレートおよびトリス（２−ヒドロキシエチル）イソシアヌレートトリ（メタ）アクリレートなどが挙げられる。
【００８９】
エポキシポリ（メタ）アクリレートとしては、ビスフェノールＡ型エポキシ樹脂などのエポキシ基を分子内に２個以上有する化合物に、（メタ）アクリル酸またはヒドロキシ基を有する（メタ）アクリレートを反応させたものが挙げられる。
【００９０】
ウレタンポリ（メタ）アクリレートとしては、１，６−ヘキサメチレンジイソシアネート、イソホロンジイソシアネートおよびジシクロヘキシルメタンジイソシアネートなどのジイソシアネートに２−ヒドロキシエチル（メタ）アクリレートなどのヒドロキシ基を有する（メタ）アクリレートを反応させたウレタンジ（メタ）アクリレート、１，６−ヘキサメチレンジイソシアネートにペンタエリスリトールトリ（メタ）アクリレートを反応させたウレタンヘキサ（メタ）アクリレート、ならびにジシクロメタンジイソシアネートとポリ（繰り返し単位ｎ＝６〜１５）テトラメチレングリコールとのウレタン化反応物に２−ヒドロキシエチル（メタ）アクリレートを反応させたポリウレタンジ（メタ）アクリレートなどが挙げられる。
【００９１】
ポリエステルポリ（メタ）アクリレートとしては、トリメチロールプロパンとコハク酸および（メタ）アクリル酸を反応させたポリエステル（メタ）アクリレート、トリメチロールプロパン、エチレングリコール、コハク酸、および（メタ）アクリル酸とを反応させたポリエステル（メタ）アクリレートなどが挙げられる。
【００９２】
上記エチレン性不飽和結合を有するモノマーは、１種単独でまたは２種類以上を用いてもよい。ウレタンオリゴマーおよび反応性モノマーはそれぞれ単独で用いてもよく、組み合わせて用いてもよい。
【００９３】
溶剤は硬化性組成物中の各成分の分散を助けるために用いられる。溶剤としては、例えば、酢酸エチル、酢酸ブチルおよび酢酸イソプロピルなどのエステル類；アセトン、メチルエチルケトン、メチルイソブチルケトンおよびシクロヘキサノンなどのケトン類；テトラヒドロフランおよびジオキサンなどの環状エーテル類；Ｎ，Ｎ−ジメチルホルムアミドなどのアミド類；トルエンなどの芳香族炭化水素類；塩化メチレンなどのハロゲン化炭化水素類；エチレングリコール、エチレングリコールメチルエーテル、エチレングリコールモノ−ｎ−プロピルエーテル、エチレングリコールモノメチルエーテルアセテート、ジエチレングリコール、ジエチレングリコールモノメチルエーテル、ジエチレングリコールモノエチルエーテルおよびジエチレングリコールモノエチルエーテルアセテートなどのエチレングリコール類；プロピレングリコール、プロピレングリコールメチルエーテル、プロピレングリコールエチルエーテル、プロピレングリコールブチルエーテル、プロピレングリコールプロピルエーテル、プロピレングリコールモノメチルエーテルアセテート、ジプロピレングリコール、ジプロピレングリコールモノメチルエーテル、ジプロピレングリコールモノエチルエーテルおよびジプロピレングリコールモノメチルエーテルアセテートなどのプロピレングリコール類；ならびにアセトニトリルなどが挙げられる。これらのうち、酢酸エチル、メチルエチルケトン、シクロヘキサノン、トルエン、ジクロロメタン、ジエチレングリコールモノメチルエーテルおよびプロピレングリコールモノメチルエーテルアセテートなどが好ましい。
【００９４】
上記硬化性組成物の粘度は、（メタ）アクリレート化合物（１）の構造または硬化性組成物中の溶剤の量に依存するが、２５℃で１０〜２０，０００ｍＰａ・ｓであることが好ましく、５０〜１８，０００ｍＰａ・ｓであることがより好ましく、１００〜１５，０００ｍＰａ・ｓであることが最も好ましい。硬化性組成物の粘度が２０，０００ｍＰａ・ｓよりも高いと、ハンドリング性が悪く作業性に劣る場合がある。なお、粘度の測定条件は、後述の実施例に記載する。
【００９５】
硬化性組成物の製造方法
本発明の硬化性組成物は（メタ）アクリレート化合物（１）および重合開始剤、さらに必要に応じて上記その他の成分を、室温または加熱条件下で、ミキサー、ボールミルおよび３本ロールなどの混合機により、溶剤を用いずに混合するか、あるいは上述した溶剤などをさらに希釈剤として添加して溶解させることによって、配合および調製することができる。
【００９６】
上記溶剤は単独でも２種類以上を組み合わせて使用することができる。溶剤の使用量は特に限定されないが、溶剤を除く硬化性組成物中の成分の合計１００質量部に対して、５０〜２００質量部、好ましくは５０〜１００質量部である。
【００９７】
硬化物の製造方法
本発明の硬化物は、例えば、基材上に上記硬化性組成物を塗布し、塗膜を形成した後、活性エネルギー線を照射することによって、あるいは加熱することによって硬化させて得られる。また活性エネルギー線の照射と加熱との両方を行って硬化させてもよい。
【００９８】
硬化性組成物を塗布する方法としては、例えば、バーコーター、アプリケーター、ダイコーター、スピンコーター、スプレーコーター、カーテンコーターおよびロールコーターなどによる塗布、スクリーン印刷などによる塗布、ならびにディッピングなどによる塗布などが挙げられる。
【００９９】
本発明の硬化性組成物の基材上への塗布量は特に制限されず、目的に応じて適宜調整することができる。塗布乾燥後、活性エネルギー線照射で硬化処理した後に得られる塗膜の膜厚は、硬化物特性評価用としては１〜５００μｍ、好ましくは５〜３００μｍとなる量である。
【０１００】
硬化するために用いられる活性エネルギー線としては、特に制限はないが、電子線、または紫外から赤外の波長の光が好ましい。光源としては、例えば、活性エネルギー線が紫外線であれば超高圧水銀光源またはメタルハライド光源、可視光線であればメタルハライド光源またはハロゲン光源、赤外線であればハロゲン光源が使用できるが、この他にもレーザーおよびＬＥＤなどの光源が使用できる。活性エネルギー線の照射量は、光源の種類や塗膜の膜厚などに応じて適宜設定される。
【０１０１】
活性エネルギー線の照射量は、光源の種類や塗膜の膜厚などに応じて適宜設定されるが、（メタ）アクリレート化合物（１）のエチレン性不飽和基の反応率が８０％以上、好ましくは９０％以上になるように設定される。また反応率は、赤外線吸収スペクトルにより、反応前後のエチレン性不飽和基の吸収ピーク強度の変化から算出される。
【０１０２】
また、活性エネルギー線を照射して硬化させた後、必要に応じて加熱処理またはアニール処理をして硬化をさらに進行させてもよい。そのときの加熱温度は８０〜２００℃、加熱時間は１０〜６０分である。
【０１０３】
加熱処理による熱重合で硬化させる場合、加熱温度は８０〜２００℃、好ましくは１００〜１５０℃である。加熱温度が８０℃より低いと、加熱時間を長くする必要があり経済性に欠ける場合がある。一方、加熱温度が２００℃より高いと、エネルギーコストがかかる上に加熱昇温時間および降温時間がかかるため、経済性に欠ける場合がある。また加熱時間は、加熱温度や塗膜の膜厚などに応じて適宜設定されるが、（メタ）アクリレート化合物（１）のエチレン性不飽和基の反応率が８０％以上、好ましくは９０％以上になるように設定される。反応率は、赤外線吸収スペクトルにより、反応前後のエチレン性不飽和基の吸収ピーク強度の変化から算出される。
【０１０４】
硬化物
上述した方法で得られる本発明の硬化物の屈折率は、例えば後述の実施例に記載の方法で測定することができ、好ましくは１．５５以上１．６５以下、より好ましくは１．５６以上１．６４以下、特に好ましくは１．５７以上１．６３以下、最も好ましくは１．５８以上１．６２以下である。硬化物の屈折率が１．５５よりも小さい場合、光学レンズなどの中央部が厚くなり、プラスチックの特徴である軽量性が損なわれる場合がある。一方、硬化物の屈折率が１．６５よりも大きい場合、光の表面反射と散乱損失により透明性が低下する場合がある。
【０１０５】
上記硬化物のガラス転移温度は、例えば後述の実施例に記載の方法で測定することができ、好ましくは１００℃以上３００℃以下、より好ましくは１２０℃以上２９０℃以下、特に好ましくは１５０℃以上２８０℃以下である。ガラス転移温度が１００℃よりも低い場合、耐熱性に劣り、着色や反りが発生する場合がある。一方、ガラス転移温度が３００℃よりも高い場合、加工性に懸念が生じる場合がある。なお、ガラス転移温度の測定方法は、後述する実施例において記載した通りである。
【実施例】
【０１０６】
以下、実施例および比較例に基づいて本発明をさらに具体的に説明するが、本発明はこれらの実施例および比較例に限定されるものではない。実施例および比較例で用いた測定方法を以下に示す。【０１０７】
（１）核磁気共鳴法（1ＨＮＭＲ）
Ｂｒｕｋｅｒ社製ＡＭＸ４００を用い、重クロロホルム中で行った。【０１０８】
（２）粘度
硬化性組成物の粘度はＢ型粘度計ＤＶ−III  ＵＬＴＲＡ（ＢＲＯＯＫＦＩＥＬＤ社製）を用いて、ローターＮｏ．４２、回転数１〜７ｒｐｍ、測定温度２５℃にて測定した。粘度が適度に低いとき、ハンドリング性が良好であることを示す。【０１０９】
（３）屈折率
硬化物の屈折率は多波長アッベ屈折率計ＤＲ−Ｍ２（Ａｔａｇｏ社製）を用いて、測定温度２５℃、測定波長５８９ｎｍにて測定した。【０１１０】
（４）全光線透過率
硬化物の全光線透過率は、ヘイズメーターＣＯＨ４００（日本電色工業（株）製）を用いて測定した。【０１１１】
（５）ガラス転移温度（Ｔｇ）
硬化物の試験片を縦３０ｍｍ、横５ｍｍ、厚さ２００μｍの形状に加工し、ＤＭＳ６１００（セイコー電子工業（株）製）を用いて、引張モード、温度範囲２０〜３００℃、昇温速度２℃／分、周波数１Ｈｚにてｔａｎδ値を測定し、ｔａｎδ値のピークの温度をガラス転移温度とした。なお、ガラス転移温度が高いほど、耐熱性が良好であることを示す。【０１１２】
（６）鉛筆硬度
ＪＩＳ−Ｋ５６００に準拠し、三菱鉛筆（株）製ユニ（登録商標）を用いて鉛筆と硬化膜の角度が４５度になるようにして試験片を引っ掻き、傷がつかない最大硬さの鉛筆用芯を特定し、鉛筆硬度とした。【０１１３】
［実施例１］（メタ）アクリレート化合物（１）の調製
反応容器中にトルエン（純正化学（株）製）３０質量部、ペンタエリスリトールトリアクリレート（新中村化学工業（株）製）２６質量部、トリエチルアミン（東京化成工業（株）製）９質量部を入れて撹拌した。その後、氷冷下にて１−ナフトイルクロリド（東京化成工業（株）製）１７質量部を徐々に滴下し、室温にて撹拌を行った。約１５時間経過後、高速液体クロマトグラフィーで原料のペンタエリスリトールトリアクリレートが消失したことを確認し、純水を加えて反応を終了した。続いて、酢酸エチルで抽出を行い、飽和食塩水を用いて２回洗浄を行った。無水硫酸ナトリウムで乾燥後、減圧濃縮し、下記式（６）に示す化合物を得た。【０１１４】
下記（メタ）アクリレート化合物（６）の粘度と、後述の溶液１の粘度との差は約±２０％以内で同などの値であった。測定条件は、溶液１と同じである。（メタ）アクリレート化合物（６）の1Ｈ−ＮＭＲチャートを図１に示す。【０１１５】
【化１０】
2011102258.tif 000012
【０１１６】
上記（メタ）アクリレート化合物（６）の1Ｈ−ＮＭＲのシグナルは以下のように帰属される。【０１１７】
４．３９ｐｐｍ：Ｈ4、Ｈ8、Ｈ12
４．５３ｐｐｍ：Ｈ13
５．８６ｐｐｍ：Ｈ1、Ｈ5、Ｈ9
６．１０ｐｐｍ：Ｈ3、Ｈ7、Ｈ11
６．４１ｐｐｍ：Ｈ2、Ｈ6、Ｈ10
７．４７−７．６２ｐｐｍ：Ｈ15、Ｈ18、Ｈ19
７．８７ｐｐｍ：Ｈ17
８．０３ｐｐｍ：Ｈ16
８．１２ｐｐｍ：Ｈ14
８．８３ｐｐｍ：Ｈ20
［実施例２］硬化性組成物（溶液１）の調製
紫外線を遮蔽した容器中において、実施例１で調製した（メタ）アクリレート化合物（６）１００質量部、光重合開始剤としてエチル（２，４，６−トリメチルベンゾイル）フェニルホスフィネート（ＢＡＳＦジャパン（株）製、商品名Ｌｕｃｉｒｉｎ  ＴＰＯ−Ｌ）１質量部を配合し、室温で撹拌混合し、均一に溶解させて硬化性組成物（溶液１）を得た。【０１１８】
［比較例１］比較硬化性組成物（溶液２）の調製
実施例２において、（メタ）アクリレート化合物（６）に代えて、ｏ−フェニルフェノキシエチルアクリレート（東亞合成（株）製）を使用する以外は、実施例２と同様にして比較硬化性組成物（溶液２）を得た。【０１１９】
［比較例２］比較硬化性組成物（溶液３）の調製
実施例２において、（メタ）アクリレート化合物（６）に代えて、ビスアリールフルオレン骨格化合物（大阪ガスケミカル（株）製、商品名オグソールＥＡ−０２００）を使用する以外は、実施例２と同様にして比較硬化性組成物（溶液３）を得た。【０１２０】
［実施例３］硬化物の製造
実施例２で調製した硬化性組成物（溶液１）ならびに比較例１および２で調製した比較硬化性組成物（溶液２および３）をそれぞれ別々のガラス基板（５０ｍｍ×５０ｍｍ）上に、硬化物の厚みが２００μｍになるように膜状に塗布した。引き続き、超高圧水銀ランプを組み込んだ露光装置で４Ｊ／ｃｍ2露光し塗膜を硬化させた。得られた硬化膜の性能を評価した。結果を表１に示す。【０１２１】
【表１】
2011102258.tif 000013
【０１２２】
表１より、本発明の実施例２の組成物（溶液１）は、ビスアリールフルオレン骨格を含む化合物を用いた比較例２よりも低粘度でありハンドリング性が良好である。また、硬化物の屈折率が１．５５以上であるとともに、全光線透過率も良好であり、光学レンズなどの材料に好適に使用することができる。さらに、硬化物のガラス転移温度が２５０℃以上であることから耐熱性も良好である。さらに、鉛筆硬度も４Ｈの硬度があり、コーティング材としても好適に使用することができる。【０１２３】
これに比較して、ｏ−フェニルフェノキシエチルアクリレートを用いた比較例１は、組成物（溶液２）の粘度、硬化物の屈折率および透明性は良好であるが、単官能であるため硬化物の耐熱性に劣り、鉛筆硬度も低い。また、ビスアリールフルオレン骨格を含む化合物を用いた比較例２は、硬化物の屈折率および耐熱性は良好であるものの、組成物の粘度が非常に高くハンドリング性に劣る。
【産業上の利用可能性】
【０１２４】
本発明の（メタ）アクリレート化合物および硬化性組成物は、ハンドリング性に優れるため、作業性を向上させることができる。【０１２５】
上記硬化性組成物を硬化して得られる硬化物は、高屈折率であり、透明性および耐熱性も良好であるため、透明板、光学レンズ、光ディスク基板、液晶表示用プラスチック基板、カラーフィルター用基板、有機ＥＬ表示素子用プラスチック基板、太陽電池基板、タッチパネル、光学素子、光導波路およびＬＥＤ封止材などの光学材料として好適である。また、上記硬化物は、鉛筆硬度にも優れるため、液晶テレビ、パソコン、携帯電話のディスプレイおよびタッチパネルなどのコーティング材としても好適である。
【図１】
2011102258.tif 000019
【国際調査報告】
2011102258.tif 000020
2011102258.tif 000021
2011102258.tif 000022
2011102258.tif 000023